(57)【特許請求の範囲】
【請求項１】
ポリマー骨格、ポリマー骨格に共有結合したモノマー系光酸発生剤、およびポリマー骨格に結合した１種以上の極性モノマーを含むポリマーであって、
前記モノマー系光酸発生剤が下記式（１ａ）または式（１ｂ）でそれぞれ表される重合性スルホナートアニオンを有するスルホニウム塩またはヨードニウム塩の１種以上に由来し；
【化１】
0005851688.tif 000018
（式中、Ｙは水素、アルキル、フッ素化アルキルもしくはフッ素であり；Ｒ１、Ｒ２、Ｒ３、Ｒ４およびＲ５は独立して置換および非置換アリールから選択され；並びに、Ｚはモノ、ジ、トリ、またはテトラ−置換ベンゼン環であって、当該ベンゼン環上の置換基はフッ素、トリフルオロメチル、ニトロおよびシアノから選択される）
前記極性モノマーが下記式：
【化２】
0005851688.tif 000019
（式中、Ｘはヒドロキシル基であり、およびＹは水素、フッ素、メチルまたはトリフルオロメチルである）
の１以上で表される、
ポリマー。
【請求項２】
光酸不安定基を含む繰り返し単位をさらに含む、請求項１に記載のポリマー。
【請求項３】
メタクリル酸２−メチルアダマンタニル、アクリル酸２−メチルアダマンタニル、アクリル酸ヒドロキシアダマンチル、メタクリル酸ヒドロキシアダマンチル、無水マレイン酸、ノルボルネン、３，４−ジヒドロピラン、場合によって置換されたフェニルおよび場合によって置換されたナフチルの１種以上から選択される重合単位をさらに含む、請求項１に記載のポリマー。
【請求項４】
前記極性モノマーが下記式：
【化３】
0005851688.tif 000020
の一方または両方で表される、請求項１に記載のポリマー。
【請求項５】
請求項１のポリマーを含むポジ型フォトレジスト組成物。
【請求項６】
ポリマー骨格に共有結合しているモノマー系光酸発生剤を含まないポリマー骨格；および
光酸不安定基；
を含む第２のポリマーをさらに含む、請求項５に記載のポジ型フォトレジスト組成物。
【請求項７】
（ａ）パターン形成されるべき１以上の層を基体表面上に有する基体；並びに
（ｂ）パターン形成されるべき１以上の層上の、請求項５のポジ型フォトレジスト組成物の層；
を含む、コーティングされた基体。
【請求項８】
（ａ）請求項５のポジ型フォトレジスト組成物の層を基体上に適用し；
（ｂ）フォトレジスト組成物層を活性化放射線にパターン状に露光し；並びに
（ｃ）露光されたフォトレジスト組成物層を現像して、レジストレリーフ像を提供する；
ことを含む、電子デバイスを形成する方法。
【請求項９】
活性化放射線が極紫外線もしくは電子線放射線である、請求項８に記載の方法。
【発明の詳細な説明】
【技術分野】
【０００１】
本出願は２００９年１２月３１日に出願された米国仮出願第６１／３３５，１６９号についての、３５Ｕ．Ｓ．Ｃ．１１９（ｅ）の下での優先権の利益を主張し、この仮出願の全内容は参照により本明細書に組み込まれる。
本発明は、感光性組成物およびその使用方法に関する。より具体的には、本発明は、化学線、特に、深紫外線（ＤＵＶ−２４８ｎｍ）、１９３ｎｍおよび極紫外線（ＥＵＶ−１３．４ｎｍ）のような３００ｎｍ未満の波長、並びに、電子線（ｅ−ビーム）放射線への露光でのフォトスピード（ｐｈｏｔｏｓｐｅｅｄ）を増大させるための分子構造を組み込むポジ型化学増幅フォトレジスト組成物に関する。本感光性組成物には、フォトリソグラフィプロセスにおいて有用な、例えば、半導体製造において、特別な適用性が見いだされる。
【背景技術】
【０００２】
フォトレジストは基体に像を移すために使用される感光膜である。フォトレジストの層が基体上に形成され、次いで、フォトレジスト層は、フォトマスクを通して活性化放射線源に露光される。フォトマスクは活性化放射線に対して不透明な領域および活性化放射線に対して透明な他の領域を有する。活性化放射線への露光は、フォトレジスト塗膜の光誘起化学変換をもたらし、それによって、フォトマスクのパターンをフォトレジストでコーティングされた基体に移す。露光に続いて、フォトレジストは現像されて、基体の選択的な処理を可能にするレリーフ像を提供する。
【０００３】
次世代リソグラフィ（液浸リソグラフィ、ダブルパターニング、ＥＵＶおよびｅ−ビーム）についてのエントリーノードがより小さなノードに向かって進められる場合に、レジストおよびその関連する問題は、半導体マイクロ製造技術開発において常により重要な要素になってきている。レイリーの式を使用すると、０．２５の開口数（ＮＡ）、０．５のｋ１、および１３．４ｎｍの波長を使用するＥＵＶリソグラフィについての最小ハーフピッチ解像度は２６．８ｎｍハーフピッチであろう。ＥＵＶリソグラフィにおける進展は、化学増幅レジストがサブ３０ｎｍフィーチャーの解像度について優れた可能性を有することを確かにした。このレジストは、優れたフォトスピード、ラインエッジラフネス（ＬＥＲ）および解像度のすべてを単一レジストシステムにおいて示す。レジスト感度は、特に、ＥＵＶ技術の実行についての主たる障害のままである。
【０００４】
許容可能な解像度、感度、およびＬＥＲを同時に達成する能力は、ＥＵＶリソグラフィの商業化に対する最高リスクの潜在的な障害物であると決定されてきた。解像度およびＬＥＲ要求は１９３ｎｍ液浸リソグラフィーにも当てはまるが、ＥＵＶ源から得られうる限定された出力のせいで、感度の課題はＥＵＶリソグラフィには特に重要である。解像度、感度およびＬＥＲ特性は緊密に結びついている。例えば、感度向上に望まれる触媒鎖長の増大は、典型的には、解像度を不鮮明にする。酸拡散は、当初酸分布の粗さを滑らかにするのに必要とされるが、過剰な拡散は一般的にＬＥＲの増大をもたらす。さらに、露光線量の増大または塩基クエンチャーの添加は、典型的には、ＬＥＲの抑制をもたらす一方で、同時に、感度の低下をもたらす。このようなシナリオにおいては、高感度のＥＵＶレジストの探索は極端に困難である。
【０００５】
化学増幅フォトレジストは典型的には、ＤＵＶおよびより短い波長についてのリソグラフィプロセスに使用されて、より短い波長でのより大きな吸収のせいで、露光エネルギーに対する感度を増大させる。化学増幅ポジ型レジストは典型的には、保護ポリマーと光酸発生剤（ＰＡＧ）との混合物である。増幅プロセスは露光中のＰＡＧからの光誘起酸発生で始まる。この後に、ポリマー上の酸不安定保護基の酸触媒切断のカスケードが、レジストポリマーの露光部分を現像剤溶液に可溶性にする。
【０００６】
このようなブレンドされたＰＡＧ組成物の欠点には、低いＰＡＧ溶解度に起因する低い最大ＰＡＧ添加量、ＰＡＧ凝集および析出とそれによる不均一なレジスト膜、並びに光酸拡散がもたらす不鮮明化および臨界寸法制御の喪失が挙げられる。これらの制限は、所望の高解像度、高感度および低ＬＥＲの所望のパターニングフィーチャを達成することとのトレードオフをもたらす。これらの問題を軽減させるために、ポリマー主鎖へのイオン性および非イオン性ＰＡＧの組み込みが検討されてきた。このような構造は、ブレンドされたＰＡＧレジストと比べて、ガス放出を低減させ、並びにＬＥＲをより低くするために重要であると考えられてきた。注目すべきは、モノマー系ＰＡＧの合成アプローチの数および種類は、かなり限定されており、そして合理的な規模でのその生産は困難である。
【０００７】
高エネルギーのＥＵＶおよびｅ−ビーム放射線は、典型的なフォトレジストのイオン化ポテンシャルを超える。この点に関して、ＥＵＶ放射線について９２．５ｅＶ、ｅ−ビーム放射線について９２．５ｅＶ超のエネルギーと比較して、レジスト物質は典型的には、約１０ｅＶのイオン化ポテンシャルを有する。酸発生メカニズムが、ＰＡＧの直接励起から、レジスト材料のイオン化ポテンシャルを超えるベースポリマーの光誘起イオン化メカニズムに変わることが提案されてきた。このイオン化メカニズムにおいて、酸のプロトンは、ベースポリマーの脱プロトン化を通じて発生させられる。よって、酸発生効率はポリマー構造に高度に依存する（Ｐｒｏｃ．ｏｆ  ＳＰＩＥ第６９２３巻、６９２３１９、（２００８）およびＪ．Ｖａｃ．Ｓｃｉ．Ｔｅｃｈｎｏｌ．Ｂ２２（６）、第３４８９−３４９２（１１月／１２月２００４）を参照）。
【０００８】
ベースポリマーとＰＡＧとのブレンドを含む現在利用可能なフォトレジストは多くの用途に適している。しかし、それらは有意な欠点を、特に、高解像サブハーフミクロンおよびサブクオーターミクロンフィーチャーの形成のような高性能用途において示す場合がある。ブレンドシステムの代替物として、ＰＡＧ成分をレジスト樹脂に共有結合させる努力がなされてきた（米国特許第７，０４９，０４４号を参照）が、ポリマー結合ＰＡＧシステムの低い光感度が報告されてきた（米国特許出願公開第２００７／０１１７０４３Ａ１号；米国特許出願公開第２００８／０２０６６７１Ａ１号；および米国特許出願公開第２００８／０１０２４０７Ａ１号を参照）。既知のポリマー結合ＰＡＧは、ポリマー−ＰＡＧブレンドに基づく化学増幅レジストシステムにおける相分離および不均一酸分布に関連する問題を最小限にすることができるが、それらはＤＵＶ、ＥＵＶおよびｅ−ビームリソグラフィ用途に対して比較的低い感度を示す。
【先行技術文献】
【特許文献】
【０００９】
【特許文献１】米国特許第７，０４９，０４４号明細書
【特許文献２】米国特許出願公開第２００７／０１１７０４３Ａ１号明細書
【特許文献３】米国特許出願公開第２００８／０２０６６７１Ａ１号明細書
【特許文献４】米国特許出願公開第２００８／０１０２４０７Ａ１号明細書
【非特許文献】
【００１０】
【非特許文献１】Ｐｒｏｃ．ｏｆ  ＳＰＩＥ第６９２３巻、６９２３１９、（２００８）
【非特許文献２】Ｊ．Ｖａｃ．Ｓｃｉ．Ｔｅｃｈｎｏｌ．Ｂ２２（６）、第３４８９−３４９２（１１月／１２月２００４）
【発明の概要】
【発明が解決しようとする課題】
【００１１】
最新技術に関連する１以上の問題に取り組む努力において、本発明は高感度で高解像度の感光性組成物に有用な結合ＰＡＧを有するポリマーを提供する。本組成物には、３００ｎｍ未満、例えば、２４８ｎｍ、１９３ｎｍおよび１３．４ｎｍの波長を有する活性化放射線、並びに電子線放射線に対する特別な適用性が見いだされる。
【課題を解決するための手段】
【００１２】
第１の形態に従って、ポリマーが提供される。ポリマーはポリマー骨格およびポリマー骨格に共有結合したモノマー系光酸発生剤を含む。前記モノマー系光酸発生剤は、下記式（１ａ）または式（１ｂ）でそれぞれ表される重合性スルホナートアニオンを有するスルホニウム塩またはヨードニウム塩の１種以上に由来する：
【化１】
0005851688.tif 000002
式中、Ｙは水素、メチル、フッ素化アルキルもしくはフッ素であり；Ｒ１、Ｒ２、Ｒ３、Ｒ４およびＲ５は独立して置換および非置換アリールから選択され；並びに、Ｚは直鎖状もしくは分岐ペルフルオロアルキル鎖または置換芳香族基である。
さらなる形態においては、Ｚは、末端ＣＦ２、Ｃ（Ｆ）（ＣＦ３）またはＣ（ＣＦ３）２を含む直鎖状または分岐フッ素化アルキル鎖を介してスルホナートアニオンに共有結合されている。さらなる形態においては、ポリマーは、光酸不安定（ｐｈｏｔｏａｃｉｄ−ｌａｂｉｌｅ）基を含む繰り返し単位をさらに含む。さらなる形態においては、ポリマーは、メタクリル酸２−メチルアダマンタニル、アクリル酸２−メチルアダマンタニル、アクリル酸ヒドロキシアダマンチル、メタクリル酸ヒドロキシアダマンチル、無水マレイン酸、ノルボルネン、３，４−ジヒドロピラン、場合によって置換されたフェニルおよび場合によって置換されたナフチルの１種以上から選択される重合単位をさらに含む。
【００１３】
本発明のさらなる形態に従って、ポジ型フォトレジスト組成物が提供される。このフォトレジストは、上述のポリマーを含む。さらなる形態においては、ポリマー骨格に共有結合しているモノマー系光酸発生剤を含まないポリマー骨格を含む第２のポリマーをこのレジスト組成物がさらに含む。さらなる形態においては、第２のポリマーは光酸不安定基をさらに含む。
【００１４】
本発明のさらなる形態に従って、コーティングされた基体が提供される。コーティングされた基体は、（ａ）パターン形成されるべき１以上の層を基体表面上に有する基体；並びに（ｂ）パターン形成されるべき１以上の層上の、上述のポジ型フォトレジスト組成物の層；を含む。
【００１５】
本発明のさらなる形態に従って、電子デバイスを形成する方法が提供される。本方法は、（ａ）上述のポジ型フォトレジスト組成物の層を基体上に適用し；（ｂ）フォトレジスト組成物層を活性化放射線にパターン状に露光し；並びに（ｃ）露光されたフォトレジスト組成物層を現像して、レジストレリーフ像を提供する；ことを含む。さらなる形態においては、活性化放射線は、３００ｎｍ未満、例えば、２４８ｎｍ、１９３ｎｍもしくは１３．４ｎｍの波長を有するか、または電子線放射線であることができる。
【発明の効果】
【００１６】
さらなる形態に従って、本発明は、１０ｍＪ／ｃｍ２未満の露光線量（Ｅｓｉｚｅ）で各ラインが本質的に垂直な側壁（頂部および底部で、１：１解像度）および３２ｎｍ以下のライン幅を有するラインのパターンのような、高解像度レリーフ像の形成を可能にする。
さらなる形態においては、本発明に従って、ポリマーおよび組成物は、放射線に、例えば、３００ｎｍ未満、例えば、２４８ｎｍ、１９３ｎｍおよび１３．４ｎｍの活性化放射線、並びに電子線放射線で露光される場合に優れたフォトスピードを提供する。
さらなる形態においては、樹脂構造は、光子の高い断面吸収率を有し、そして光酸化を介して容易に二次電子を生じさせることができる。さらなる形態においては、本発明に従った樹脂構造は、酸拡散を効果的に制御することができ、かつ均一な酸分布および熱処理中の移動を提供することができる。
【発明を実施するための形態】
【００１７】
本明細書において使用される場合、略語「ｍＬ」はミリリットルを意味し；「ｇ」はグラムを意味し；「ｍｍｏｌ」はミリモルを意味し；「ｍｏｌ」はモルを意味し；「ｖ／ｖ」は体積対体積を意味し；「重量％」は重量パーセントを意味し；「体積％」は体積パーセントを意味し；並びに「モル％」はモルパーセントを意味する
【００１８】
本発明に従うポリマーはポリマー骨格に共有結合した光酸発生剤を含む。ポリマー骨格へのＰＡＧの共有結合はレジストの成分の適合性を増大させ、かつ高温での光酸拡散を低減させる。ポリマーへのＰＡＧの共有結合は、例えば、ポリマー合成中のアクリラート、メタクリラートおよび／またはビニルモノマー系ＰＡＧの使用によって達成されうる。
【００１９】
組成物において有用なポリマーは様々な繰り返し単位を含むことができる。好適なポリマーは１種、２種、またはそれより多い種類の異なる繰り返し単位、例えば、２種、３種、４種、５種またはそれより多い種類の繰り返し単位を含むことができる。
【００２０】
本発明のポリマーを形成するための典型的な重合試薬には、無水マレイン酸のような酸無水物；ブチロラクトンのようなラクトン；テトラフルオロエチレンのようなフッ素化オレフィン；場合によって置換されたノルボルネンもしくは他の環式オレフィンのような炭素脂環式物質群；場合によって置換されたジヒドロピランのようなヘテロ脂環式物質；およびメタクリル酸２−メチルアダマンタニルまたはアクリル酸２−メチルアダマンタニルのようなアクリラートが挙げられる。本明細書において使用される場合、用語アクリラートはメタクリラートのような置換アクリラートを含む。この樹脂は、例えば、１）形成されるポリマーに光酸不安定基を提供できるようなアクリラート化合物（例えば、アクリル酸ｔ−ブチル；メタクリル酸ｔ−ブチル；およびアクリル酸アダマンチル）；２）無水マレイン酸のような無水物；並びに、３）不飽和炭素脂環式化合物、例えば、場合によって置換されたノルボルネンおよび／または不飽和ヘテロ脂環式化合物、例えば、場合によって置換されたジヒドロピラン；の１種以上を含む重合試薬（例えば、不飽和モノマー）を反応させることにより提供される繰り返し単位を含むことができる。
【００２１】
ポリマーは、置換アダマンチルもしくは置換シクロペンチル；酸により切断可能な芳香族基、例えば、置換２−フェニル−２−プロピル、２−（２−ナフチル）−２−プロイル、ナフチル、ヒドロキシナフチル、フェノールもしくはアントラシル；ラクトン、例えば、ガンマブチロラクトン；のような光酸不安定部分を含む１以上の単位を好適に含むことができる。他の光酸不安定基は、アクリラートエステル、例えば、アクリル酸ｔ−ブチルもしくはエチルビニルエーテルとヒドロキシ基との反応によって形成されるアセタールの重合によって提供されうる。
【００２２】
光酸不安定基は１以上の単位の置換基、例えば、重合されたビニル脂環式エーテル、ビニル脂環式チオエーテルもしくは炭素脂環式基の置換基であってよい。さらに典型的な形態においては、光酸不安定部分は付加ポリマー単位として、例えば、重合されたアクリル酸アルキルもしくはメタクリル酸アルキル、特にアクリル酸メチルアダマンチルもしくはメタクリル酸メチルアダマンチルのような脂環式部分を有するアクリラートとして存在することができる。
【００２３】
典型的な脂環式光酸不安定部分には、二以上の縮合もしくは橋かけ環を有するターシャリーエステル脂環式炭化水素基が挙げられる。典型的なターシャリーエステル基には、場合によって置換されたアダマンチル、特に、メチルアダマンチル；場合によって置換されたフェンシル（ｆｅｎｃｙｌ）基、特にエチルフェンシル；場合によって置換されたピナニル；および場合によって置換されたトリシクロデカニル、特にアルキル置換トリシクロデカニル、例えば、８−エチル−８−トリシクロデカニル、例えば、アクリル酸８−エチル−８−トリシクロデカニルおよびメタクリル酸８−エチル−８−トリシクロデカニルの重合により提供されるものが挙げられる。他の好適な脂環式エステル基には、例えば、二環式、三環式、および他の多環式部分が挙げられる。
【００２４】
他の好適な光酸不安定基には、例えば、ヘテロ脂環式または炭素脂環式環メンバーの置換基が挙げられる。光酸不安定部分は、ヘテロ脂環式基を含む繰り返し単位とは別のポリマー繰り返し単位であることができる。典型的には、この別の単位は光酸不安定エステル基を含むアクリラートもしくはメタクリラートであることができる。光酸不安定基はアセタール基、例えば、ビニルエーテルとポリマー繰り返し単位のヒドロキシ置換基との反応により提供されるようなものであることができる。
【００２５】
他の好適な光酸不安定基は芳香族エステル基、特に、ターシャリー芳香族炭化水素エステル部分を含むエステルである。典型的なターシャリー芳香族炭化水素エステル部分は芳香族炭化水素、例えば、アリール、ナフチル、メトキシフェニル、トリメトキシフェニルおよびメトキシナフチルである。
【００２６】
典型的には、エステル酸素に結合したターシャリー炭素に基づく酸不安定基は、脂環式環自体、および／または、１〜１２個の炭素、より典型的には１〜８個の炭素、およびより典型的には１、２、３もしくは４個の炭素を有する１、２もしくは３つのアルキル基で置換されることができる。脂環式基は単環式または多環式、特に、二環式もしくは三環式でありうる。
【００２７】
典型的には、本発明において有用な脂環式および芳香族光酸不安定単位には、以下のものが挙げられる：
【化２】
0005851688.tif 000003
式中、Ｙは水素、フッ素、メチルもしくはトリフルオロメチルであり；Ｘは（ｉ）電子供与性置換基、例えば、アルキル、アルコキシ、アルキルアミン、ジアルキルアミン、チオアルキルまたはセレノアルキル、および（ｉｉ）電子受容性置換基、例えば、ニトリルもしくはニトロ基から選択され；並びに、ｎは１、２、３、４および５から選択される芳香環上の置換基の数である。
【００２８】
本発明のポリマーの光酸不安定エステル基の典型的な脂環式部分（例えば、Ｃ（＝Ｏ）Ｏ−ＴＲ’の基ＴＲ’）は比較的大きな体積を有する。このような嵩高の脂環式基は、本発明のポリマーに使用される場合に向上した解像度を提供することができることが見いだされた。より具体的には、光酸不安定エステル基の脂環式基は、典型的には、少なくとも１２５□３、例えば、少なくとも１３０、１３５、１４０、１５０、１５５、１６０、１６５、１７０、１７５、１８０、１８５、１９０、１９５、または２００□３の分子体積を有する。約２２０または２５０□３よりも大きな脂環式基は、少なくともいくつかの用途においては、好ましさがより低い場合がある。本明細書において、分子体積についての言及は、最適化された化学結合長さおよび角度を提供する標準コンピューターモデリングによって決定される体積サイズを示す。本明細書において言及される分子体積を決定するのに好ましいコンピュータプログラムはトリポス（Ｔｒｉｐｏｓ）から入手可能なアルケミ（Ａｌｃｈｅｍｙ）２０００である。分子サイズのコンピュータベースの決定のさらなる論述については、Ｔ  オモテ（Ｏｍｏｔｅ）ら、Ｐｏｌｙｍｅｒｓ  ｆｏｒ  Ａｄｖａｎｃｅｄ  Ｔｅｃｈｎｏｌｏｇｉｅｓ，第四巻、２７７−２８７ページを参照。
【００２９】
本発明のポリマーは、脂環式部分を含まない光酸不安定基を含むことができる。例えば、本発明のポリマーは光酸不安定エステル単位、例えば、光酸不安定アルキルエステルを含むことができる。一般的に、光酸不安定エステルのカルボキシル酸素は第四級炭素に共有結合されることができる。分岐光酸不安定エステル、例えば、ｔ−ブチルおよび−Ｃ（ＣＨ３）２ＣＨ（ＣＨ３）２が一般的に好適である。
【００３０】
化学増幅ポジ型フォトレジスト組成物に使用される本発明のポリマーは、望まれるようなレジストレリーフ像の形成を可能にするのに充分な量の酸不安定基（例えば、エステルおよび／またはアセタール）を含むべきである。例えば、このような酸不安定基の典型的な量は、ポリマーの全単位の少なくとも１モル％、より典型的には全ポリマー単位の約２〜４５モル％、さらにより典型的には、約３〜４０モル％、または３〜５０モル％である。
【００３１】
ポリマーは電子リッチ芳香族もしくは脂肪族繰り返し単位を含むことができる。典型的な芳香族繰り返し単位は、低いイオン化ポテンシャルによって特徴づけられることができ、および相対的に安定なラジカルカチオンを形成する傾向を有することができる。好適な芳香族構造は、例えば、ペアレントフェニル、ナフチル、フェノール、電子供与性置換フェノールもしくはナフトールであることができる。他の活性化芳香族単位が好適であることができる。芳香族繰り返し単位は、重合中に、好適なビニル、アクリラートもしくはメタクリラートモノマーを用いてポリマー骨格に組み込まれうる。低いイオン化ポテンシャルを有する他の電子リッチ芳香族成分はフォトレジスト組成物のフォトスピードを高めるために使用されうる。
【００３２】
本発明において有用な、例示である電子リッチ芳香族単位の非限定的な例には、以下のものが挙げられる：
【化３】
0005851688.tif 000004
式中、Ｙは水素、フッ素、メチルもしくはトリフルオロメチルであり；ＥＤは水素もしくは電子供与性基であり；並びに、ｎは１、２、３、４および５から選択される芳香環上の置換基の数である。電子供与性基の例には、例えば、ヒドロキシル、アルコキシおよびチオアルキルが挙げられる。
【００３３】
電子リッチ単位のさらなる例には、置換アントラセン、置換テトラチオフルバレン、置換チオフェン、置換ビスチオフェンおよび他の置換オリゴチオフェンが挙げられる。
【００３４】
本発明のさらなる形態に従って、レジスト感度は、ベースポリマー主鎖に組み込まれうるもしくは複合体への添加剤として添加されうる、ＥＵＶ放射線下で高吸収断面を有する官能性構造、典型的には、フッ素化単位を組み込むことによって増大させられうる。本発明において有用なこのような官能性構造の例には、以下のものが挙げられる：
【化４】
0005851688.tif 000005
式中、Ｙは水素、フッ素、メチルもしくはトリフルオロメチルであり；並びに、Ｘは水素、ヒドロキシル、メトキシまたは他の直鎖状もしくは分岐アルコキシ基である。典型的には、Ｘは酸により切断可能な基、例えば、ターシャリーエステルもしくはアセタールを含む。
【００３５】
ポリマーは１種以上の極性モノマー（ＰＭ）を含む単位を１種以上含むことができる。ＰＭ基は極性プロトン性もしくは極性非プロトン性繰り返し単位であることができる。この単位は、アルカリ現像剤中での樹脂の低い、中程度の、もしくは高い溶解度を提供することができる。極性基は、例えば、アクリル酸エステルもしくはメタクリル酸エステルの繰り返し単位としてポリマー骨格に結合されうる。ＰＭ基を有する繰り返し単位の含有量は、典型的には１０〜６０モル％、より典型的には２０〜５５モル％である。ポリマーは典型的には、１種以上の極性非プロトン性ＰＭ基を含む単位を有する。典型的な極性非プロトン性繰り返し単位はラクトン環およびラクトン環を有する基である。５員環または７員環を有するラクトンが典型的である。他の典型的な構造は、ラクトンフラグメントが他の環式構造と、二環式もしくはスピロ構造の形態で、連結されているか、または縮合されている５または７員ラクトン環を有する。
【００３６】
本発明に有用なラクトン構造を有する典型的なＰＭ基には、以下のものが挙げられる：
【化５】
0005851688.tif 000006
式中、Ｙは水素、フッ素、メチルもしくはトリフルオロメチルである。上述のように、ポリマーは典型的には、極性プロトン性ＰＭ基を有する基を含む。典型的な極性プロトン性繰り返し単位は、例えば、１以上のヒドロキシル基で置換されたアダマンタンであることができる。他の典型的なヒドロキシル置換構造には、例えば、飽和環式もしくは非環式フラグメントを有するもの、または不飽和ヒドロキシル置換構造、例えば、芳香族フェノールもしくはナフトールが挙げられる。
【００３７】
本発明において有用な極性プロトン性基を有する典型的なＰＭ基には、以下のものが挙げられる：
【化６】
0005851688.tif 000007
式中、Ｙは水素、フッ素、メチルもしくはトリフルオロメチルである。
【００３８】
特に、好適なＰＭ基、例えば、芳香族モノマーおよび電子リッチフッ素化モノマー上の電子供与性基は活性化放射線に対する感度を有意に増大させることができる。
【００３９】
感光性組成物はヒドロキシル置換芳香族繰り返し単位、光酸発生剤および酸により切断可能な繰り返し単位の混合物から形成されるコポリマーを含むことができる。本明細書において使用される場合には、用語「コポリマー」は２種、３種、４種、５種もしくはそれより多い種類の異なる繰り返し単位を有するポリマーを含む。
【００４０】
本発明からの複合体は芳香族繰り返し単位を有するコポリマーまたは添加剤を含むことができる。好適な芳香族繰り返し単位は低いイオン化ポテンシャルを有し、かつ相対的に安定なラジカルカチオンを形成することができる。好適な芳香族構造には、例えば、ペアレントフェノール、電子供与性置換フェノールもしくはナフトールが挙げられる。フェノール系繰り返し単位は好適なビニル、アクリラートもしくはメタクリラートモノマーと共に、重合中にポリマー骨格に組み込まれうる。レジストのフォトスピードを上げるために、低いイオン化ポテンシャルを有する他の電子リッチ芳香族成分が使用されうる。
【００４１】
レジスト感度は、Ｘ線放射線下で高吸収断面を有する官能性構造、典型的には、ベースポリマー主鎖へ組み込まれることができるかまたは複合体に添加剤として添加されうるフッ素化単位の組み込みによって増大させられうる。
【００４２】
典型的には、酸により切断可能な基はエステル結合を介してポリマー骨格に結合される。酸により切断可能なエステル基は、重合中に、好適なアクリラート、メタクリラート、ビニルもしくはビニルエーテルモノマーを用いてポリマー骨格に組み込まれうる。酸不安定基は、アルカリ現像剤中へのポリマーの溶解を阻害し、かつポリマーに酸感受性を提供する。
【００４３】
上述のように、ベースポリマーはこれに共有結合したＰＡＧ基を含む。このＰＡＧは重合性であることができ、および下記式（１ａ）または式（１ｂ）で表される重合性スルホナートアニオンを有するスルホニウム塩もしくはヨードニウム塩に由来する：
【化７】
0005851688.tif 000008
式中、Ｙは水素、アルキル、例えば、メチルもしくはエチル、フッ素化アルキル、例えば、部分的にもしくは完全にフッ素化されたメチルもしくはエチル、例えば、フルオロ−、ジフルオロ−もしくはトリフルオロメチル、またはフッ素であり；Ｒ１、Ｒ２、Ｒ３、Ｒ４およびＲ５は独立して置換もしくは非置換アリール、例えば、直鎖状アルキルもしくは分岐アルキルで置換されたアリールから選択され；並びに、Ｚは直鎖状または分岐ペルフルオロアルキル鎖または置換芳香族基である。典型的には、Ｚ基は、末端ＣＦ２、Ｃ（Ｆ）（ＣＦ３）またはＣ（ＣＦ３）２単位を有する直鎖状または分岐フッ素化アルキル鎖を介してスルホナートアニオン（ＳＯ３−）に共有結合される。スルホナートアニオンは、例えば、以下のように共有結合されうる：−ＣＦ２−ＳＯ３、または−Ｃ（Ｆ）（ＣＦ３）−ＳＯ３、または−Ｃ（ＣＦ３）２−ＳＯ３。Ｚについてのさらに典型的な構造には、モノ、ジ、トリ、テトラ−置換ベンゼン環が挙げられる。この場合、スルホナートアニオンはベンゼン環に直接結合されうる。ベンゼン環上の置換基についての典型的な例には、例えば、フッ素、トリフルオロメタン、ニトロ、シアノおよびメチルが挙げられる。
【００４４】
好適なＰＡＧには、例えば、トリフェニルスルホニウムカチオン、ジアリールヨードニウムカチオンまたはスルホナートアニオンの誘導体から形成される有機塩が挙げられる。他の好適なＰＡＧには、ペルフルオロスルホニルイミドまたはメチド、例えば、ドンクワンリー（ＤｏｎｇＫｗａｎＬｅｅ）ら、Ｐｅｒｆｌｕｏｒｏｓｕｌｆｏｎｙｌ  Ｉｍｉｄｅｓ  ａｎｄ  Ｍｅｔｈｉｄｅｓ−Ｉｎｖｅｓｔｉｇａｔｉｎｇ  ｔｈｅ  Ｌｉｔｈｏｇｒａｐｈｉｃ  Ｐｏｔｅｎｔｉａｌ  ｏｆ  Ｎｏｖｅｌ  Ｓｕｐｅｒａｃｉｄ  ＰＡＧｓ（ペルフルオロスルホニルイミドおよびメチド−新規の超酸ＰＡＧのリソグラフィ性能の研究）Ｐｒｏｃ．ＳＰＩＥ、第４６９０巻、１６９−１７７ページ（２００２）により開示されるものが挙げられる。
【００４５】
典型的には、ＰＡＧのスルホナートまたは他のアニオン性基は電子欠乏芳香環またはペルフルオロ化脂肪族鎖に共有結合される。このアニオンの誘導体は、アクリラート、メタクリラートまたはビニル重合性基と共有結合されうる。ＰＡＧは、ポリマー合成中に、メタクリル、アクリルもしくはビニルＰＡＧモノマーを用いてポリマー骨格に組み込まれうる。ポリマー鎖へのＰＡＧの組み込みは、リソグラフィプロセス中に均一な酸分布および制御された酸拡散を有するフォトレジストを提供するのに重要である。
【００４６】
ある形態においては、イオン性ＰＡＧ基は樹脂に共有結合される。イオン性ＰＡＧ基についての言及は、酸が塩形態で、例えば、オニウム塩で存在し、酸（例えば、スルホニウムまたはヨードニウム）がカルボキシラートもしくはスルホナートアニオンのようなアニオン種と錯体形成していることを示す。活性化放射線、例えば、Ｘ線、軟Ｘ線、１９３ｎｍもしくは２４８ｎｍへの露光の際に、このイオン性錯体は解離して、活性な酸種を提供する。
【００４７】
典型的な樹脂においては、イオン性ＰＡＧ基のアニオン性部分は樹脂に共有結合されており、かつカチオン性部分は樹脂に共有結合されていない。さらなる形態に従うと、イオン性ＰＡＧ基のアニオン性部分とカチオン性部分との双方が樹脂に共有結合されている。さらなる形態に従うと、非イオン性ＰＡＧ基が樹脂に共有結合されている。非イオン性ＰＡＧ基は塩のような錯体形成した酸基を含まない。むしろ、活性化放射線、例えば、Ｘ線、軟Ｘ線、１９３ｎｍまたは２４８ｎｍ放射線への露光は、酸部分を生じさせる結合破壊反応によるような基の反応を引き起こす。
【００４８】
好適なイオン性ＰＡＧ基は１以上のオニウム塩を含むことができる。好適なオニウム塩には、例えば、ハロニウム塩、第四級アンモニウム、ホスホニウムおよびアルソニウム塩、スルホニウム塩およびスルホキソニウム塩、またはセレニウム塩が挙げられる。酸発生剤基は、例えば、負に帯電した芳香族スルホナートまたはペルフルオロアルキルスルホナート、および置換トリアリールスルホニウムまたは置換ジアリールヨードニウム対カチオンを含むことができる。オニウム塩は、米国特許第４，４４２，１９７号；第４，６０３，１０１号；および第４，６２４，９１２号のような文献に記載されている。
【００４９】
典型的なオニウム塩にはヨードニウム塩ＰＡＧ、例えば、欧州特許出願公開第０７０８３６８Ａ１号に開示されている化合物などが挙げられる。このような塩には、下記式で表されるものが挙げられる：
【化８】
0005851688.tif 000009
式中、Ａｒ１およびＡｒ２はそれぞれ独立に置換もしくは非置換アリール基を表す。
【００５０】
アリール基の典型はＣ６−１４単環式もしくは縮合環アリール基である。アリール基上の置換基として典型的なものには、アルキル基、ハロアルキル基、シクロアルキル基、アリール基、アルコキシ基、ニトロ基、カルボキシル基、アルコキシカルボニル基、ヒドロキシル基、メルカプト基およびハロゲン原子が挙げられる。
【００５１】
スルホニウム塩は、本発明のＰＡＧブレンドおよびレジストに特に好適なイオン性ＰＡＧであり、例えば、以下の式の化合物である：
【化９】
0005851688.tif 000010
式中、Ｒ６、Ｒ７およびＲ８はそれぞれ独立して、置換もしくは非置換アルキル基もしくはアリール基を表す。上記式のそれぞれについては、置換もしくは非置換アルキル基およびアリール基の好ましい例には、Ｃ６−１４アリール基、Ｃ１−５アルキル基およびこれらの置換誘導体が挙げられる。アルキル基上の置換基の好ましい例には、Ｃ１−８アルコキシ基、Ｃ１−８アルキル基、ニトロ基、カルボキシル基、ヒドロキシル基およびハロゲン原子が挙げられる。アリール基上の置換基の好ましい例には、Ｃ１−８アルコキシ基、カルボキシル基、アルコキシカルボニル基、Ｃ１−８ハロアルキル基、Ｃ５−８シクロアルキル基およびＣ１−８アルキルチオ基が挙げられる。Ｒ３、Ｒ４およびＲ５並びにＡｒ１およびＡｒ２のうちの２つはその単結合または置換基を介して互いに連結されうる。
【００５２】
イオン性ＰＡＧ基は様々な錯形成性（アニオン性）基、例えば、式ＲＳＯ３−のアニオン（式中、Ｒはアダマンタン、アルキル（例えば、Ｃ１−１２アルキル）およびペルフルオロアルキル、例えばペルフルオロ（Ｃ１−１２アルキル）である）、特に、ペルフルオロオクタンスルホナート、ペルフルオロノナンスルホナートなどのペルフルオロ対アニオンを含むことができる。
【００５３】
重合性置換基を有する典型的なＰＡＧには以下のものが挙げられる：
【化１０】
0005851688.tif 000011
式中、Ｙは上記定義の通りであり、Ｒ９、Ｒ１０、Ｒ１１およびＲ１２は独立して、水素、アルキル、フルオロアルキル、アルコキシ、シアノ、ニトロおよびハロゲン原子から選択される。典型的なハロゲン原子には、フッ素または塩素が挙げられる。ＯＸは、上に示されるようなヨードニウム塩またはスルホニウム塩から選択されるオニウム塩である。Ｌは、例えば、アルキル、ペルフルオロアルキル、アリールまたはペルフルオロアリール基であることができる。
【００５４】
フォトレジスト組成物は、１種以上の共有結合したＰＡＧ基を含むポリマーに加えて、非ポリマー系ＰＡＧ化合物を含むことができる。このような組み合わせた使用に好適なＰＡＧ化合物は知られており、例えば、米国特許第６，４８２，５６７号；第６，７８３，９１２号；第６，８４９，３７４号；および第６，４５８，５０６号に開示されている。
【００５５】
ＰＡＧ基は、リソグラフィ処理の際にレリーフ像を生じさせるのに充分な量で組成物中に存在すべきである。ＰＡＧ基は組成物中に実質的に全体に、例えば、９５モル％より多く、ポリマーに共有結合した基として、または共有結合した基と非ポリマー系ＰＡＧ化合物との組み合わせとして存在することができる。ＰＡＧ基は、典型的には、感光性組成物中に、組成物の全固形分（溶媒キャリアを除く全成分）を基準にして、少なくとも１、２または３重量％、より典型的には、少なくとも５、８または１０重量％の量で存在する。一般的に、ＰＡＧ基は感光性組成物中に、組成物の全固形分を基準にして、２５、３０、３５または４０重量％未満の量で存在する。
【００５６】
本発明のポリマーは典型的には、８００〜１００，０００、より典型的には、２，０００〜３０，０００、さらにより典型的には、２，０００〜２０，０００、または２，０００〜１５，０００の重量平均分子量（Ｍｗ）を有し、２．５以下、２以下、１．５以下、１．２以下、または１以下の典型的な分子量分布（Ｍｗ／Ｍｎ）を有する。本発明の合成方法は非常に低い（すなわち、狭い）分子量分布を提供することができる。本発明のポリマーの分子量（ＭｗまたはＭｎのいずれも）はゲル浸透クロマトグラフィーによって好適に決定される。
【００５７】
本発明のさらなる形態は、（ｉ）第１のポリマーが１種以上の共有結合したＰＡＧ基を含み、そして（ｉｉ）第２のポリマー（第１のポリマーとは異なる）がＰＡＧ基を含んでいても含んでいなくても良い；別個のポリマーのブレンドを提供する。典型的には、第１および第２のポリマーの少なくとも一方は光酸不安定基を含む。第１および第２のポリマーの両方が光酸不安定基を含むのが好適である。ある実施形態においては、第２の樹脂はＰＡＧ基を含まず、そして光酸不安定基を含む。この形態においては、第１および第２のポリマーは様々な量で存在することができる。例えば、本発明の樹脂ブレンドまたは組成物中の、第１のポリマー：第２のポリマーの重量比は、好適には、１：１０〜１０：１、または１：５〜５：１であることができる。
【００５８】
この形態においても、複数の別個のポリマーが同じ種類のポリマーから選択されることができ、例えば、両方ともアクリラート、環式オレフィンポリマー、例えば、ノルボルニル／無水物ポリマー、またはフルオロポリマーなどであることができる。ポリマーは、あるいは、別の種類のものであることができる。例えば、第１のポリマーがアクリラート基を含むことができ、そして第２のポリマーが重合されたノルボルニルおよび無水マレイン酸基を含み、アクリラート基を含まないことができる。ＰＡＧ基を含まない第２のポリマーは、本明細書において開示されるような繰り返し単位のいずれかを好適に含むことができ、または本明細書において開示されるようなポリマーの種類のいずれかであることができる。
【００５９】
感光性組成物は１種以上の任意成分を含むことができる。この任意成分には、例えば、抗ストリエーション剤（ａｎｔｉ−ｓｔｒｉａｔｉｏｎ  ａｇｅｎｔ）、可塑剤、速度向上剤、接着剤、クエンチング剤、フォトスピード向上剤、界面活性剤などの１種以上が挙げられる。任意の添加剤の好適な量は、当業者に知られている。典型的な任意の添加剤は、現像されたレジストレリーフ像の解像度を向上させるための追加塩基、例えば、水酸化テトラブチルアンモニウム（ＴＢＡＨ）または乳酸テトラブチルアンモニウムである。１９３ｎｍで像形成されるレジストについては、典型的な追加塩基はヒンダードアミン、例えば、ジアザビシクロウンデセンまたはジアザビシクロノネンである。追加塩基は比較的少量、例えば、組成物の全固形分を基準にして０．０３〜５重量％で好適に使用される。
【００６０】
ＤＵＶまたはＥＵＶ露光の下での光化学事象は、ポリマー骨格に結合している酸（例えば、スルホン酸）誘導体の発生を導く。典型的には、光発生したスルホン酸は−５以下、例えば、−５〜−１５のｐＫａを有する。発生した光酸は、好適には、活性化放射線への露光の際にフォトレジストの塗膜層に潜像を生じさせるのに充分なモル比で使用される。光発生酸のこのモル比は、露光後ベークされた膜の最適な溶解速度を達成するように調節されうる。
【００６１】
３００ｎｍ未満、例えば、２４８ｎｍ、１９３ｎｍおよび１３．４ｎｍの波長を有する活性化放射線、並びに電子線放射線のような活性化放射線へのフォトレジスト塗膜の露光の際に、樹脂の酸不安定基は光酸誘起切断を受ける。
【００６２】
典型的な酸不安定基はヒドロキシル基の存在下で熱安定である。このことは、有意に改良されたリソグラフィ性能をもたらしうる組成物の高温での露光前および露光後ベーキングを可能にする。
【００６３】
本発明のポリマーはフリーラジカル付加によって合成されうる。典型的には、この反応は、不活性雰囲気、例えば、窒素またはアルゴン下で、高温、例えば、約７０℃以上で行われるが、反応温度は具体的な試薬の反応性および存在する場合には反応溶媒の沸点に依存するであろう。好適な反応溶媒には、例えば、テトラヒドロフラン、アセトニトリル、ジオキサン、乳酸エチル、ジメチルホルムアミド（ＤＭＦ）などが挙げられる。何らかの特定のシステムについての好適な反応温度は、本開示に基づいて当業者によって経験的に容易に決定されうる。合成に使用される好適なフリーラジカル開始剤は知られており、例えば、アゾ化合物、例えば、アゾ−ビス−２，４−ジメチルペンタンニトリル；ペルオキシド；ペルエステル；過酸；および過硫酸塩が挙げられうる。連鎖移動剤またはラジカルフラックスまたは濃度を制御するための他の薬剤が反応においてさらに使用されうる。
【００６４】
上述の所望のポリマーを提供するために反応させられうるモノマーは当業者によって特定されうる。例えば、光酸不安定単位を提供するために、好適なモノマーには、例えば、エステル基のカルボキシ酸素上に好適な基置換（例えば、ターシャリー脂環式、ｔ−ブチルなど）を含むメタクリラートまたはアクリラートが挙げられる。無水マレイン酸は、縮合無水物ポリマー単位を提供する典型的な試薬である。無水イタコン酸は、無水物ポリマー単位を提供するための典型であり、重合の前にクロロホルムでの抽出によるなどして精製されうる。アルファ−ブチロラクトンのようなビニルラクトンも典型的な試薬である。ポリマーにＰＡＧ基を組み込むために、上述のようなＰＡＧ基を含むモノマー、例えば、ＰＡＧ部分を含むアクリラートモノマーが、１種以上の他のモノマーと共重合されうる。
【００６５】
本発明の組成物は当該技術分野において記載されるように容易に製造されうる。例えば、フォトレジストの成分は好適な溶媒、例えば、エチレングリコールモノメチルエーテル、プロピレングリコールモノメチルエーテルまたは乳酸エチルに溶解されることができる。典型的には、レジストの固形分含量は、組成物の全重量の１．５〜１５重量％で変動する。
【００６６】
本発明の組成物は既知のリソグラフィ手順に従って使用される。基体、例えば、単結晶シリコンウェハのような半導体基体が組成物でコーティングされる。基体は、典型的には、基体表面上に形成された、下部反射防止コーティング物質（ＢＡＲＣ）または最上面の上に形成される接着物質の薄膜を伴う１以上の層を有する。感光性組成物は典型的には、スピンコーティングによって基体に適用される。レジストの固形分含量は、溶液の粘度、スピナーの速度および回転時間に基づいて所望の膜厚を提供するように調節されうる。膜厚は典型的には３０〜２００ｎｍ、例えば、２５〜１００ｎｍである。
【００６７】
感光性物質は、次いで、乾燥させられて溶媒を除去し、次いで、フォトマスクを通じて像形成されうる。感光性組成物の塗膜層は放射線源、例えば、３００ｎｍ未満、例えば２４８ｎｍ、１９３ｎｍおよび１３．４ｎｍの波長を有する活性化放射線、並びに電子線放射線に露光される。
【００６８】
放射線源からの露光は、フォトレジストの光活性成分を活性化するのに、すなわち、露光後ベーク後にレジスト塗膜層にパターン形成された像を生じさせるのに充分な酸を発生させるのに充分であるべきである。
【００６９】
露光後に、組成物の層は典型的には７０〜１６０℃の温度でベークされる。露光された膜は既知の技術を用いて現像される。好適な現像剤には、例えば、極性現像剤、例えば、水性塩基現像剤、例えば、水酸化第四級アンモニウム溶液、例えば、テトラアルキルアンモニウム水酸化物溶液、例えば、水酸化テトラメチルアンモニウム；様々なアミン溶液、例えば、エチルアミン、ｎ−プロピルアミン、ジエチルアミン、ジ−ｎ−プロピルアミン、トリエチルアミン、もしくはメチルジエチルアミン；アルコールアミン、例えば、ジエタノールアミンもしくはトリエタノールアミン；または、環式アミン、例えば、ピロールもしくはピリジンが挙げられる。
【００７０】
現像された基体は、次いで、レジストのない基体領域上において選択的に処理されうる。この処理には、既知の技術、例えば、レジストパターンをマスクとして使用するプラズマエッチングによってレジストパターン像を１以上の下地層に転写すること、またはめっきもしくは他の選択的なコーティング技術によって基体のレジストがない領域をめっきすることが挙げられうる。このような処理の後で、既知の剥離手順を用いて残っているレジストが除去されうる。
以下の非限定的な実施例は本発明の例示である。
【実施例】
【００７１】
実施例１
モノマー系ＰＡＧ合成：トリフェニルスルホニウム４−（メタクリルオキシ）−２，３，５，８−テトラフルオロベンゼンスルホナートの合成
２５０ｍＬのジクロロメタンおよび１００ｍＬの水の混合物に、１９．１４ｇ（５６．９３ｍｍｏｌ）の４−（メタクリルオキシ）−２，３，５，６−テトラフルオロベンゼンスルホナートナトリウム塩および１７．０ｇ（４９．５２ｍｍｏｌ）のトリフェニルスルホニウムブロミドを添加した。この混合物を室温で３６時間攪拌した。有機相が水性相から分けられて、水性相が１００ｍＬのジクロロメタンで洗浄された。ジクロロメタン溶液は一緒に集められて、引き続いて、１体積％の水酸化アンモニウム（２×１００ｍＬ）および脱イオン水（３×１００ｍＬ）で洗浄された。ジクロロメタン溶液はＭｇＳＯ４で乾燥させられ、ろ過された。ジクロロメタンは蒸留除去されて、２７．０ｇの純粋なトリフェニルスルホニウム４−（メタクリルオキシ）−２，３，５，８−テトラフルオロベンゼンスルホナートを生じた。精製された物質についてＮＭＲ測定が行われ、以下の結果であった：
１ＨＮＭＲ（ＣＤＣｌ３，２５℃，ｐｐｍ）：２．０６（ｓ，３Ｈ，ＣＨ３）；５．９０（ｓ，１Ｈ，＝ＣＨ）；６．４２（ｓ，１Ｈ，＝ＣＨ）；７．６８−７．７６（ｍ，１５Ｈ，ＡｒＨ）。
１９ＦＮＭＲ（ＣＤＣｌ３，２５℃，ｐｐｍ）：−１３９．０６（ｍ，２Ｆ）；−１５４．３３（ｍ，２Ｆ）。
【００７２】
実施例２
モノマー系ＰＡＧ合成：トリ−（４−ｔｅｒｔ−ブチルフェニル）スルホニウム４−（メタクリルオキシ）−２，３，５，８−テトラフルオロベンゼンスルホナートの合成
１００ｍＬのジクロロメタンおよび５０ｍＬの水の混合物に、６．０ｇ（１７．８４ｍｍｏｌ）の４−（メタクリルオキシ）−２，３，５，６−テトラフルオロベンゼンスルホナートナトリウム塩および８．０ｇ（１５．６３ｍｍｏｌ）のトリ−（４−ｔｅｒｔ−ブチルフェニル）スルホニウムブロミドを添加した。この混合物を室温で３６時間攪拌した。有機相が水性相から分けられて、水性相が７０ｍＬのジクロロメタンで洗浄された。ジクロロメタン溶液は一緒に集められて、引き続いて、１体積％の水酸化アンモニウム（２×７０ｍＬ）および脱イオン水（５×７０ｍＬ）で洗浄された。ジクロロメタン溶液はＭｇＳＯ４で乾燥させられ、ろ過された。ジクロロメタンは蒸留除去されて、１１．７０ｇの純粋なトリ−（４−ｔｅｒｔ−ブチルフェニル）スルホニウム４−（メタクリルオキシ）−２，３，５，８−テトラフルオロベンゼンスルホナートを生じた。精製された物質についてＮＭＲ測定が行われ、以下の結果であった：
１ＨＮＭＲ（ＣＤＣｌ３，２５℃，ｐｐｍ）：１．３３（ｓ，２７Ｈ，３Ｃ（ＣＨ３）３）；２．０６（ｓ，３Ｈ，ＣＨ３）；５．８６（ｓ，１Ｈ，＝ＣＨ）；６．４１（ｓ，１Ｈ，＝ＣＨ）；７．６９（ｍ，１２Ｈ，ＡｒＨ）。
【００７３】
実施例３
モノマー系ＰＡＧ合成：ビス−（４−ｔｅｒｔ−ブチルフェニル）ヨードニウム４−（メタクリルオキシ）−２，３，５，８−テトラフルオロベンゼンスルホナートの合成
１００ｍＬのジクロロメタンおよび７０ｍＬの水の混合物に、６．４ｇ（１９．０ｍｍｏｌ）の４−（メタクリルオキシ）−２，３，５，６−テトラフルオロベンゼンスルホナートナトリウム塩および７．５ｇ（１６．５７ｍｍｏｌ）のビス−（４−ｔｅｒｔ−ブチルフェニル）ヨードニウムアセタートを添加した。この混合物を室温で１２時間攪拌した。有機相が水性相から分けられて、水性相が５０ｍＬのジクロロメタンで洗浄された。ジクロロメタン溶液は一緒に集められて、引き続いて、１体積％の水酸化アンモニウム（２×５０ｍＬ）および脱イオン水（５×５０ｍＬ）で洗浄された。ジクロロメタン溶液はＭｇＳＯ４で乾燥させられ、ろ過された。ジクロロメタンは蒸留除去されて、１１．７０ｇの純粋なビス−（４−ｔｅｒｔ−ブチルフェニル）ヨードニウム４−（メタクリルオキシ）−２，３，５，８−テトラフルオロベンゼンスルホナートを生じた。精製された物質についてＮＭＲ測定が行われ、以下の結果であった：
１ＨＮＭＲ（ＣＤＣｌ３，２５℃，ｐｐｍ）：１．３０（ｓ，１８Ｈ，２Ｃ（ＣＨ３）３）；２．０９（ｓ，３Ｈ，ＣＨ３）；６．０５（ｓ，１Ｈ，＝ＣＨ）；６．４５（ｓ，１Ｈ，＝ＣＨ）；７．５６（ｄ，４Ｈ，ＡｒＨ）；８．２０（ｄ，４Ｈ，ＡｒＨ）。
【００７４】
実施例４
ポリマー合成
０．０３９ｍｏｌのバゾ（Ｖａｚｏ登録商標）５２低温重合開始剤（イーアイデュポンデネモラスアンドカンパニー）が、７０．３０ｇ（０．３ｍｏｌ）のメタクリル酸２−メチル−２−アダマンチル、５１．０５ｇ（０．３ｍｏｌ）の２−メチル−アクリル酸２−オキソ−テトラヒドロ−フラン−３−イルエステル、３４．２３ｇ（０．１５ｍｏｌ）のアクリル酸ヒドロキシナフチルメチル、および２２．４０ｇ（０．０３９ｍｏｌ）の実施例１で形成されたＰＡＧの、アセトニトリル：テトラヒドロフラン２：１混合物１７８ｇ中の溶液に添加された。このモノマーおよび開始剤溶液は１０分間脱ガスされた。不活性雰囲気下で、５ｍＬのモノマーおよび開始剤溶液が、８０℃に予備加熱された（オイルバス）反応器に導入された。モノマーおよび開始剤混合物の残りは、２時間の期間にわたって８０℃で反応器に供給された。この添加の完了後、反応混合物はさらに二時間還流された。この混合物は室温に冷却され、重合溶液は多量のジイソプロピルエーテル中で沈殿させられ、ろ過され、真空下で乾燥された。得られた粗ポリマーは２５−３０重量％のテトラヒドロフラン（ＴＨＦ）中に溶解され、ジイソプロピルエーテル中で沈殿させられた。次いで、この物質は０．２ミクロンフィルタを用いてろ過され、ろ取物はジイソプロピルエーテルにゆっくりと添加され、ＴＨＦ：ジイソプロピルエーテルの１：１０（体積／体積）溶液を得た。沈殿したポリマーがろ過によって単離され、真空下４０℃で一晩乾燥させられた。
【００７５】
実施例５−２４および比較例２５
ポリマー合成
表１に特定されるようなモノマー種類およびモル供給物比を用いたことを除いて、実施例４におけるのと同じ手順を用いて表１に示されたポリマーが製造された。表１に示されたモノマーの構造は表２〜４に提供される。
【００７６】
【表１】
0005851688.tif 000012
【００７７】
【表２】
0005851688.tif 000013
【表３】
0005851688.tif 000014
【表４】
0005851688.tif 000015
【００７８】
実施例２６
フォトレジスト製造および処理
実施例４において製造されたポリマー１を４．９５ｇ、プロピレングリコールモノメチルエーテルアセタート中のオムノバ（Ｏｍｎｏｖａ）ＰＦ６５６界面活性剤の５重量％溶液を０．１ｇ、塩基添加剤（トロジャーズ塩基（Ｔｒｏｇｅｒ’ｓ  Ｂａｓｅ））の１重量％溶液を１．０ｇ、プロピレングリコールメチルエーテルアセタート溶媒を３７．９１ｇ、および乳酸エチル溶媒を１５６ｇ混合して一緒にすることにより、ポジ型フォトレジスト組成物が製造された。
レジストは以下のようにリソグラフィ処理された。配合されたレジストはＨＭＤＳまたはＢＡＲＣコートされたシリコンウェハ上にスピンコートされ、１３０℃で９０秒間ソフトベークされた。レジスト層はフォトマスクを通してＤＵＶまたはＥＵＶ放射線で露光され、露光された層は約１３０℃で露光後ベーク（ＰＥＢ）された。次いで、コーティングされたウェハはアルカリ塩基現像剤（０．２６Ｎの水酸化テトラメチルアンモニウム水溶液）で処理されて、ポジ型レジスト層を現像した。
【００７９】
実施例２７−３３および比較例３４
フォトレジスト製造および処理
表５に特定されるポリマーを使用したことを除いて、実施例２６におけるのと同じ手順を使用して、ポジ型フォトレジスト組成物が製造された。各レジストは以下のようにリソグラフィ処理された。有機反射防止コーティング（ＡＲ商標１９、ロームアンドハースエレクトロニックマテリアルズエルエルシー）を有する２００ｍｍシリコンウェハ上にレジストがスピンコートされ、１３０℃で６０秒間ベークされ、７０ｎｍの厚みのレジスト膜を形成した。このレジストは１９３ｎｍのフォトリソグラフィシステムを用いて化学線でパターン状（ｐａｔｔｅｒｎｗｉｓｅ）に露光され、１３０℃９０秒間で露光後ベーク（ＰＥＢ）され、０．２６Ｎの水酸化テトラメチルアンモニウム水溶液で現像されて、レジストパターンを形成した。９０ｎｍラインアンドスペースパターン（９０ｎｍ  Ｌ：ＳでのＥｓｉｚｅ）の頂部および底部において、１：１解像度を提供するのに必要とされる露光線量が表５に示される。
【００８０】
【表５】
0005851688.tif 000016
【００８１】
実施例３５−４２および比較例４３
表６に特定されるポリマーを使用したことを除いて、実施例２６におけるのと同じ手順を使用して、ポジ型フォトレジスト組成物が製造された。各レジストは以下のようにリソグラフィ処理された。有機反射防止コーティング（ＡＲ商標１９またはＡＲ商標１０７、ロームアンドハースエレクトロニックマテリアルズエルエルシー）を有する２００ｍｍシリコンウェハ上にレジストがスピンコートされ、１３０℃で６０または９０秒間ベークされ、６０ｎｍの厚みのレジスト膜を形成した。このレジスト層はＥＵＶ放射線（１３．５ｎｍ波長）でパターン状に露光され、約１３０℃９０秒間で露光後ベークされ、０．２６Ｎの水酸化テトラメチルアンモニウム水溶液で現像されて、レジストパターンを形成した。３０ｎｍラインアンドスペースパターン（３０ｎｍ  Ｌ：ＳでのＥｓｉｚｅ）の頂部および底部において１：１解像度を提供するのに必要とされる露光線量が表６に示される。
【００８２】
【表６】
0005851688.tif 000017
【００８３】
表５および６から理解されうるように、本発明に従った実施例について、ラインアンドスペースパターンの頂部および底部で１：１の解像度を提供するのに必要とされる露光線量は、比較例について必要とされるものよりも有意に少なかった。